Brevet FR3038613A1 (20170113)
REVENDICATIONS1. Procédé de cimentation comprenant : l'utilisation d'une composition de ciment à durée de vie prolongée contenant du ciment à base d'aluminate de calcium, de l'eau, un retardateur de prise de ciment et un activateur de prise de ciment à introduction retardée ; l'introduction de la composition de ciment à durée de vie prolongée dans une formation souterraine ; et le fait de laisser prendre la composition de ciment à durée de vie prolongée dans 10 la formation souterraine ; la composition de ciment à durée de vie prolongée ayant un temps d'épaississement d'environ deux heures au moins.\n<CLM>\1\tProcédé selon la revendication 1, dans lequel le retardateur de prise de ciment peut être choisi dans l'ensemble constitué des acides hydroxycarboxyliques ou de leurs sels respectifs, de l'acide borique ou de son sel respectif et de leurs combinaisons. 15\n<CLM>\1\tProcédé selon la revendication 1, dans lequel le retardateur de prise de ciment est présent en quantité d'environ 0,01 % à environ 10 % en poids de la composition de ciment à durée de vie prolongée.\n<CLM>\1\tProcédé selon la revendication 1, dans lequel l'activateur de prise de ciment à introduction retardée est choisi dans le groupe constitué des hydroxydes des groupes IA et IIA, 20 des aluminates alcalins, du ciment Portland et similaires.\n<CLM>\1\tProcédé selon la revendication 1, dans lequel l'activateur de prise de ciment à introduction libérée comprend un liant choisi dans l'ensemble constitué d'un gel de silice, d'aluminosilicate, de chitosane, de cellulose, de leurs dérivés et de leurs combinaisons.\n<CLM>\1\tProcédé selon la revendication 1, dans lequel l'activateur de prise de ciment à 25 introduction retardée comprend un revêtement extérieur choisi dans l'ensemble constitué des polysaccharides, des chitines, des lipides, du latex, de cire, des chitosanes, des protéines, des polyesters aliphatiques, des poly(lactides), des poly(glycolides), des poly(c-caprolactones), des poly(hydroxybutyrates), des poly(anhydrides), des polycarbonates aliphatiques, des orthoesters, des poly(orthoesters), des poly(acides aminés), des poly(oxydes d'éthylène), des 30 polyphosphazènes, de leurs dérivés, de leurs copolymères et de leurs combinaisons. 27 3038613\n<CLM>\1\tProcédé selon la revendication 1, dans lequel l'activateur de prise de ciment à introduction retardée est présent en quantité d'environ 0,01 % à environ 10 % en poids de la composition de ciment à durée de vie prolongée.\n<CLM>\1\tProcédé selon la revendication 1, dans lequel la composition de ciment à durée de 5 vie prolongée comprend en outre au moins un dispersant choisi dans le groupe constitué d'un dispersant à base de formaldéhyde sulfoné, d'un dispersant d'éther polycarboxylé et de toute combinaison de ceux-ci ; le dispersant étant présent à hauteur d'environ 0,01 % à environ 5 % en poids de la composition de ciment à durée de vie prolongée.\n<CLM>\1\tProcédé selon la revendication 1, dans lequel la composition de ciment à durée de vie prolongée comprend en outre au moins un sel de lithium sélectionné dans l'ensemble constitué du sulfate de lithium, du carbonate de lithium et de toute combinaison de ceux-ci ; le sel de lithium étant présent à hauteur d'environ 0,01 ()/0 à environ 10 % en poids de la composition de ciment à durée de vie prolongée.\n<CLM>\1\tProcédé selon la revendication 1, comprenant en outre le pompage de la composition de ciment à durée de vie prolongée à travers une conduite et dans un espace annulaire de puits de forage qui pénètre dans la formation souterraine.\n<CLM>\1\tProcédé selon la revendication 1, comprenant en outre la conservation de la composition de ciment à durée de vie prolongée pendant une durée d'au moins environ 7 jours avant introduction de la composition de ciment à durée de vie prolongée.\n<CLM>\1\tComposition de ciment à durée de vie étendue contenant : du ciment d'aluminate de calcium, de l'eau, un retardateur de prise de ciment et un retardateur de prise de ciment à introduction retardée.\n<CLM>\1\tComposition selon la revendication 12, dans laquelle le retardateur de prise de ciment est choisi dans le groupe constitué des acides hydroxycarboxyliques ou de leurs sels respectifs, de l'acide borique ou de son sel respectif et de toute combinaison de ceux-ci ; le retardateur de prise de ciment étant présent à hauteur d'environ 0,01 % à environ 10 % en poids de la composition de ciment à durée de vie prolongée. 28 3038613\n<CLM>\1\tComposition selon la revendication 12, dans laquelle l'activateur de prise de ciment à introduction retardée est choisi dans le groupe constitué des hydroxydes des groupes IA et IIA, des aluminates alcalins, du ciment Portland et de leurs combinaisons.\n<CLM>\1\tComposition selon la revendication 12, dans laquelle l'activateur de prise de 5 ciment à introduction libérée comprend un liant choisi dans l'ensemble constitué d'un gel de silice, d'aluminosilicate, de chitosane, de cellulose, de leurs dérivés et de leurs combinaisons.\n<CLM>\1\tComposition selon la revendication 12, dans laquelle l'activateur de prise de ciment à introduction retardée comprend un revêtement extérieur choisi dans l'ensemble constitué des polysaccharides, des chitines, des lipides, du latex, de cire, des chitosanes, des 10 protéines, des polyesters aliphatiques, des poly(lactides), des poly(glycolides), des poly(E- caprolactones), des poly(hydroxybutyrates), des poly(anhydrides), des polycarbonates aliphatiques, des orthoesters, des poly(orthoesters), des poly(acides aminés), des poly(oxydes d'éthylène), des polyphosphazènes, de leurs dérivés, de leurs copolymères et de leurs combinaisons. 15\n<CLM>\1\tComposition selon la revendication 12, dans laquelle l'activateur de prise de ciment à introduction retardée est présent en quantité d'environ 0,01 % à environ 10 % en poids de la composition de ciment à durée de vie prolongée.\n<CLM>\1\tSystème de cimentation d'une formation souterraine, comprenant : une composition de ciment à durée de vie étendue contenant : 20 du ciment d'aluminate de calcium, de l'eau, un retardateur de prise de ciment et un activateur de prise de ciment à introduction retardée ; un équipement de mélange à même de mélanger la composition de ciment à durée 25 de vie étendue ; un équipement de pompage à même de pomper la composition de ciment à durée de vie prolongée à travers une conduite et dans un espace annulaire de puits de forage qui pénètre dans la formation souterraine.\n<CLM>\1\tSystème selon la revendication 18, comprenant en outre une cuve à même de conserver la composition de ciment à durée de vie prolongée.\n<CLM>\1\tSystème selon la revendication 18, dans lequel l'activateur de prise de ciment à introduction retardée comprend un liant choisi dans l'ensemble constitué d'un gel de silice, 29 3038613 d'aluminosilicate, de chitosane, de cellulose, de leurs dérivés et de leurs combinaisons ; l'activateur de prise de ciment à introduction retardée comprenant en outre un revêtement externe choisi dans l'ensemble constitué des polysaccharides, des chitines, des lipides, du latex, de la cire, des chitosanes, des protéines, des polyesters aliphatiques, des poly(lactides), des 5 poly(glycolides), des poly(E-caprolactones), des poly(hydroxybutyrates), des poly(anhydrides), des polycarbonates aliphatiques, des orthoesters, des poly(orthoesters), des poly(acides aminés), des poly(oxydes d'éthylène), des polyphosphazènes, de leurs dérivés, de leurs copolymères et de leurs combinaisons.